(57)【特許請求の範囲】
【請求項１】
基材フィルムの少なくとも一方の表面にハードコート層と、光学調整層と、を順に積層してなる透明導電層形成用積層体であって、
前記光学調整層が、前記基材フィルム側から、屈折率が１．６以上の値である高屈折率層と、屈折率が１．４５以下の値である低屈折率層と、を順に積層してなるとともに、
前記低屈折率層が、下記（Ａ）〜（Ｂ）成分を含み、下記（Ｂ）成分としてのシリカ微粒子が中空シリカ微粒子である低屈折率層形成用組成物を光硬化してなることを特徴とする透明導電層形成用積層体。
（Ａ）撥水性樹脂を含有する活性エネルギー線硬化性樹脂      １００重量部
（Ｂ）シリカ微粒子                                    ２〜１２０重量部
【請求項２】
前記（Ｂ）成分としてのシリカ微粒子の体積平均粒子径（Ｄ５０）を２０〜７０ｎｍの範囲内の値とすることを特徴とする請求項１に記載の透明導電層形成用積層体。
【請求項３】
前記（Ｂ）成分としてのシリカ微粒子が反応性シリカ微粒子であることを特徴とする請求項１または２に記載の透明導電層形成用積層体。
【請求項４】
前記（Ａ）成分としての撥水性樹脂を含有する活性エネルギー線硬化性樹脂の一部を構成する撥水性樹脂が、フッ素樹脂であることを特徴とする請求項１〜３のいずれか一項に記載の透明導電層形成用積層体。
【請求項５】
前記低屈折率層における表面自由エネルギーを３７ｍＮ／ｍ以上の値とすることを特徴とする請求項１〜４のいずれか一項に記載の透明導電層形成用積層体。
【請求項６】
前記低屈折率層の膜厚を２０〜１５０ｎｍの範囲内の値とすることを特徴とする請求項１〜５のいずれか一項に記載の透明導電層形成用積層体。
【請求項７】
基材フィルムの少なくとも一方の表面に、ハードコート層と、光学調整層と、透明導電層と、を順に積層してなる透明導電性フィルムであって、
前記光学調整層が、前記基材フィルム側から、屈折率が１．６以上の値である高屈折率層と、屈折率が１．４５以下の値である低屈折率層と、を順に積層してなるとともに、
前記低屈折率層が、下記（Ａ）〜（Ｂ）成分を含み、下記（Ｂ）成分としてのシリカ微粒子が中空シリカ微粒子である低屈折率層形成用組成物を光硬化してなることを特徴とする透明導電性フィルム。
（Ａ）撥水性樹脂を含有する活性エネルギー線硬化性樹脂      １００重量部
（Ｂ）シリカ微粒子                                    ２〜１２０重量部
【請求項８】
前記透明導電層が、エッチングによりパターン化されていることを特徴とする請求項７に記載の透明導電性フィルム。
【発明の詳細な説明】
【技術分野】
【０００１】
本発明は、透明導電層形成用積層体および透明導電性フィルムに関する。
特に、低屈折率層における耐エッチング性に優れ、透明導電層のパターン形状を安定的に不可視化することができ、かつ、透明導電層等との間の密着性に優れた透明導電層形成用積層体およびそれを用いた透明導電性フィルムに関する。
【背景技術】
【０００２】
従来、画像表示部に直接触れることにより情報を入力できるタッチパネルは、光透過性の入力装置をディスプレイ上に配置してなるものである。
かかるタッチパネルの代表的な形式としては、２枚の透明電極基板をそれぞれの透明電極層が向かい合うように隙間を設けつつ配置してなる抵抗膜式タッチパネルや、透明電極膜と指との間に生じる静電容量の変化を利用する静電容量式タッチパネルが存在する。
【０００３】
このうち、静電容量式タッチパネルでは、指のタッチ位置を検出するためのセンサーとして、大別して透明導電層がガラス基材上に積層されてなるガラスセンサーと、透明導電層が透明プラスチックフィルム基材上に積層されてなるフィルムセンサーとが存在する。
特にフィルムセンサーにおいては、ライン状にパターン化された透明導電層を備えた透明導電性フィルム２枚を、それぞれのパターンが互いにクロスするように配置することにより、格子状のパターンが形成されることが多い。
【０００４】
しかしながら、このように透明導電層をパターン化した場合、パターン部と非パターン部との境界部分が視認されやすくなってしまい、静電容量式タッチパネルの見栄えが悪くなるという問題が見られた。
そこで、かかる問題を解決するための技術が開示されている（例えば、特許文献１〜２参照）。
【０００５】
すなわち、特許文献１には、ポリエステルフィルムの少なくとも片側に樹脂層が設けられた積層フィルムであって、該樹脂層は、少なくともシリカ粒子（Ｂ）とアクリル樹脂（Ｄ）を含有し、該シリカ粒子が中空粒子および／または孔を有する粒子であり、かつ、該シリカ粒子の数平均粒子径が３０ｎｍ以上１２０ｎｍ以下であり、該アクリル樹脂（Ｄ）が、下記一般式（１）で表される（メタ）アクリレートモノマー（ｄ−１）と、下記一般式（２）で表される（メタ）アクリレートモノマー（ｄ−２）を用いてなる樹脂であり、積層フィルムの樹脂層側の最小反射率が２．０％以下であることを特徴とする光学用積層フィルムが開示されている。
【０００６】
【化１】
0006587405.tif 000002
【０００７】
（一般式（１）において、Ｒ1基は、水素原子またはメチル基を表し、また一般式（１）におけるｎは、９以上３４以下の整数を表す。）
【０００８】
【化２】
0006587405.tif 000003
【０００９】
（一般式（２）において、Ｒ1基は、水素原子またはメチル基を表す、また、Ｒ2基は、飽和の炭素環を２つ以上含む官能基を表す。）
【００１０】
また、特許文献２には、透明なフィルム基材の片面または両面に少なくとも１層のアンダーコート層を介して、透明導電体層を有し、かつ透明導電体層はパターン化されており、かつ透明導電体層を有しない非パターン部には少なくとも１層のアンダーコート層を有する透明導電性フィルムの製造方法であって、透明なフィルム基材の片面または両面に、透明なフィルム基材に形成されたアンダーコート層を有機物により形成する工程、アンダーコート層上に、スパッタリング法により透明導電体層を形成する工程、および透明導電体層を、エッチングしてパターン化する工程を有することを特徴とする透明導電性フィルムの製造方法が開示されている。
また、上述したアンダーコート層が２層からなり、最表面のアンダーコート層を、シリカゾルを塗工することにより形成されたＳｉＯ2膜とすることが記載されている。
【先行技術文献】
【特許文献】
【００１１】
【特許文献１】特開２０１３−５２６７６号公報（特許請求の範囲）
【特許文献２】特開２０１１−１４２０８９号公報（特許請求の範囲）
【発明の概要】
【発明が解決しようとする課題】
【００１２】
しかしながら、特許文献１に開示されている光学用積層フィルムは、透明導電層をエッチングによりパターン化する際に、透明導電層が形成される樹脂層がエッチング液により侵食されやすく、それにより透明導電層のパターン形状を安定的に不可視化することが困難になるという問題が見られた。
より具体的には、近年、スマートフォン等の生産増加に伴い、エッチング処理の迅速化が要求されており、特に、エッチング処理の最終工程である残留したフォトレジストを除去するためのアルカリ処理には、例えば、４０℃に加温した５重量％の水酸化ナトリウム水溶液を用いる場合がある。
このような過酷なアルカリ処理を行った場合、特許文献１に開示されている光学用積層フィルムでは、樹脂層におけるシリカ粒子が溶けたり、脱落したりしやすく、その結果、安定的に透明導電層のパターン形状を不可視化することが困難になるという問題が見られた。
【００１３】
また、特許文献２に開示されている製造方法により得られる透明導電性フィルムの場合も、過酷なアルカリ処理を行った場合、ＳｉＯ2膜におけるシリカ粒子が溶けたり、脱落したりしやすく、その結果、安定的に透明導電層のパターン形状を不可視化することが困難になるという問題が見られた。
【００１４】
そこで、本発明者等は、以上のような事情に鑑み、鋭意努力したところ、透明導電層形成用積層体の最表面層である低屈折率層を形成するに際に、撥水性樹脂を含有する活性エネルギー線硬化性樹脂に対し、シリカ微粒子を所定の範囲で配合してなる低屈折率層形成用組成物を用いることにより、上述した問題を解決できることを見出し、本発明を完成させたものである。
すなわち、本発明の目的は、低屈折率層における耐エッチング性に優れ、透明導電層のパターン形状を安定的に不可視化することができ、かつ、透明導電層等との間の密着性に優れた透明導電層形成用積層体およびそれを用いた透明導電性フィルムを提供することにある。
【課題を解決するための手段】
【００１５】
本発明によれば、基材フィルムの少なくとも一方の表面にハードコート層と、光学調整層と、を順に積層してなる透明導電層形成用積層体であって、光学調整層が、基材フィルム側から、屈折率が１．６以上の値である高屈折率層と、屈折率が１．４５以下の値である低屈折率層と、を順に積層してなるとともに、低屈折率層が、下記（Ａ）〜（Ｂ）成分を含み、下記（Ｂ）成分としてのシリカ微粒子が中空シリカ微粒子である低屈折率層形成用組成物を光硬化してなることを特徴とする透明導電層形成用積層体が提供され、上述した問題を解決することができる。
（Ａ）撥水性樹脂を含有する活性エネルギー線硬化性樹脂    １００重量部
（Ｂ）シリカ微粒子                                  ２〜１２０重量部
すなわち、本発明の透明導電層形成用積層体であれば、その最表面層である低屈折率層を形成する際に用いる低屈折率層形成用組成物が、撥水性樹脂を含有する活性エネルギー線硬化性樹脂を含み、かつ、かかる撥水性樹脂を含有する活性エネルギー線硬化性樹脂に対し、シリカ微粒子を比較的少ない範囲で含むことから、過酷なアルカリ処理を含むエッチング処理を行った場合であっても、低屈折率層におけるシリカ微粒子が溶けたり、脱落したりすることを効果的に抑制することができる（以下、かかる効果を「耐エッチング性」と称する場合がある）。
また、シリカ微粒子の配合量を比較的少ない範囲としたことにより増加することになる低屈折率層の屈折率を、屈折率が比較的低い撥水性樹脂により、所定の範囲まで低下させ、低屈折率層に要求される所定の屈折率を得ることができる。
また、シリカ微粒子を中空シリカ微粒子とすることで、シリカ微粒子の屈折率がさらに低下することから、少ない配合量であってもより効率的に低屈折率層の屈折率を所定の屈折率に調整することができる。
その結果、透明導電層のパターン形状を安定的に不可視化することができる。
また、撥水性樹脂を含むことにより低下することになる低屈折率層の表面自由エネルギーを、シリカ微粒子により形成される微細な表面凹凸により、所定の範囲まで増加させ、低屈折率層に要求される透明導電層等に対する所定の密着性を得ることができる。
また、ハードコート層を設けることにより、透明導電層形成用積層体の製造工程において、基材フィルムに耐擦傷性を付与し、光学特性が低下することを防止することができるほか、基材フィルムをロール状に巻き取った場合に基材フィルム同士が貼りつく現象が発生することを抑制することができる。
【００１６】
また、本発明の透明導電層形成用積層体を構成するにあたり、（Ｂ）成分としてのシリカ微粒子の体積平均粒子径（Ｄ５０）を２０〜７０ｎｍの範囲内の値とすることが好ましい。
このように構成することにより、低屈折率層における透明性を低下させることなく、所定の屈折率を得ることができる。
【００１８】
また、本発明の透明導電層形成用積層体を構成するにあたり、（Ｂ）成分としてのシリカ微粒子が反応性シリカ微粒子であることが好ましい。
このように構成することにより、低屈折率層に対してシリカ微粒子を強固に固定することができることから、より効果的に耐エッチング性を向上させることができる。
【００１９】
また、本発明の透明導電層形成用積層体を構成するにあたり、（Ａ）成分としての撥水性樹脂を含有する活性エネルギー線硬化性樹脂の一部を構成する撥水性樹脂が、フッ素樹脂であることが好ましい。
このように構成することにより、低屈折率層におけるシリカ微粒子をより効果的に保護することができることから、さらに効果的に耐エッチング性を向上させることができるとともに、低屈折率層の屈折率をより効果的に所定の範囲まで低下させることができる。
【００２０】
また、本発明の透明導電層形成用積層体を構成するにあたり、低屈折率層における表面自由エネルギーを３７ｍＮ／ｍ以上の値とすることが好ましい。
このように構成することにより、耐エッチング性を向上させつつも、低屈折率層に要求される透明導電層等に対する所定の密着性をより効果的に得ることができる。
【００２１】
また、本発明の透明導電層形成用積層体を構成するにあたり、低屈折率層の膜厚を２０〜１５０ｎｍの範囲内の値とすることが好ましい。
このように構成することにより、十分な耐エッチング性を得ることができ、これにより、過酷なエッチング処理条件を経ても、透明導電層のパターン形状をより安定的に不可視化することができる。
【００２２】
また、本発明の別の態様は、基材フィルムの少なくとも一方の表面にハードコート層と、光学調整層と、透明導電層と、を順に積層してなる透明導電性フィルムであって、光学調整層が、基材フィルム側から、屈折率が１．６以上の値である高屈折率層と、屈折率が１．４５以下の値である低屈折率層と、を順に積層してなるとともに、低屈折率層が、下記（Ａ）〜（Ｂ）成分を含み、下記（Ｂ）成分としてのシリカ微粒子が中空シリカ微粒子である低屈折率層形成用組成物を光硬化してなることを特徴とする透明導電性フィルムである。
（Ａ）撥水性樹脂を含有する活性エネルギー線硬化性樹脂    １００重量部
（Ｂ）シリカ微粒子                                  ２〜１２０重量部
すなわち、本発明の透明導電性フィルムであれば、所定の透明導電層形成用積層体を用いることから、低屈折率層における耐エッチング性に優れ、過酷なエッチング処理を経ても、透明導電層のパターン形状を安定的に不可視化することができ、かつ、透明導電層等に対する優れた密着性を得ることができる。
また、シリカ微粒子を中空シリカ微粒子とすることで、シリカ微粒子の屈折率がさらに低下することから、少ない配合量であってもより効率的に低屈折率層の屈折率を所定の屈折率に調整することができる。
また、ハードコート層を設けることにより、透明導電層形成用積層体の製造工程において、基材フィルムに耐擦傷性を付与し、光学特性が低下することを防止することができるほか、基材フィルムをロール状に巻き取った場合に基材フィルム同士が貼りつく現象が発生することを抑制することができる。
【００２３】
また、本発明の透明導電性フィルムを構成するにあたり、透明導電層が、エッチングによりパターン化されていることが好ましい。
このように構成した場合であっても、低屈折率層における耐エッチング性に優れることにより、透明導電層のパターン形状を安定的に不可視化することができる。
【図面の簡単な説明】
【００２４】
【図１】図１（ａ）〜（ｂ）は、本発明の透明導電層形成用積層体の構成を説明するために供する図である。
【図２】図２は、シリカ微粒子の配合量と、低屈折率層における耐エッチング性および表面自由エネルギーとの関係を説明するために供する図である。
【図３】図３は、本発明の透明導電性フィルムの構成を説明するために供する図である。
【発明を実施するための形態】
【００２５】
［第１の実施形態］
本発明の第１の実施形態は、図１（ａ）に示すように、基材フィルム４の少なくとも一方の表面に光学調整層２を有する透明導電層形成用積層体１０であって、光学調整層２が、基材フィルム４の側から、屈折率が１．６以上の値である高屈折率層２ｂと、屈折率が１．４５以下の値である低屈折率層２ａと、を順に積層してなるとともに、低屈折率層２ａが、下記（Ａ）〜（Ｂ）成分を含む低屈折率層形成用組成物を光硬化してなることを特徴とする透明導電層形成用積層体１０である。
（Ａ）撥水性樹脂を含有する活性エネルギー線硬化性樹脂    １００重量部
（Ｂ）シリカ微粒子                                  ２〜１２０重量部
なお、図１（ａ）においては、基材フィルム４の両面にハードコート層３を有する態様の透明導電層形成用積層体１０を一例として示しているが、参考発明として、ハードコート層３は省略することができる。
また、図１（ａ）において、各層中の粒子は、シリカ微粒子や金属酸化物粒子を示す。
以下、本発明の第１の実施形態を、図面を適宜参照して、具体的に説明する。
【００２６】
１．基材フィルム
（１）種類
基材フィルムの種類としては、特に制限されるものではなく、光学用基材として公知の基材フィルムを用いることができる。
例えば、ポリエチレンテレフタレート（ＰＥＴ）、ポリブチレンテレフタレート、ポリエチレンナフタレート（ＰＥＮ）等のポリエステルフィルム、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリエーテルイミドフィルム、ポリイミドフィルム、フッ素樹脂フィルム、ポリアミドフィルム、アクリル樹脂フィルム、ノルボルネン系樹脂フィルム、シクロオレフィン樹脂フィルム等のプラスチックフィルムを好ましく挙げることができる。
【００２７】
また、これらの中でも、耐熱性の観点から、ポリエステルフィルム、ポリカーボネートフィルム、ポリイミドフィルム、ノルボルネン系樹脂フィルム、シクロオレフィン樹脂フィルムであることがより好ましい。
また、透明性およびフィルム強度と柔軟性の両立の観点から、特にＰＥＴフィルムであることが好ましい。
【００２８】
（２）膜厚
また、基材フィルムの膜厚を２０〜２００μｍの範囲内の値とすることが好ましい。
この理由は、基材フィルムの膜厚が２０μｍ未満の値となると、基材フィルムの強度が低下することにより、光学調整層における透明導電層の存在部分と非存在部分とでのアニール処理時の歪みの発生を効果的に抑制することができなくなる場合があるためである。一方、基材フィルムの膜厚が２００μｍを超えた値となると、基材フィルムにおける透明性等の光学特性が悪化する場合があるためである。
したがって、基材フィルムの膜厚を３０〜１８０μｍの範囲内の値とすることがより好ましく、５０〜１５０μｍの範囲内の値とすることがさらに好ましい。
なお、「アニール処理」とは、透明導電性フィルムにおける透明導電層の電気伝導度を向上させるために、透明導電層形成用積層体上に積層された状態の透明導電層を加熱処理により結晶化する処理を意味する。
【００２９】
２．ハードコート層
図１（ａ）に示すように、本発明の透明導電層形成用積層体１０を構成するにあたり、基材フィルム４の両面もしくは片面にハードコート層３を設けることが好ましい。
この理由は、かかるハードコート層を設けることにより、透明導電層形成用積層体の製造工程において、基材フィルムに耐擦傷性を付与し、光学特性が低下することを防止することができるほか、基材フィルムをロール状に巻き取った場合に基材フィルム同士が貼りつく現象が発生することを抑制することができるためである（以下、かかる効果を「アンチブロッキング性」と称する場合がある）。
【００３０】
（１）材料物質
また、ハードコート層が、材料物質としてシリカ微粒子および活性エネルギー線硬化性樹脂を含む組成物の硬化物からなることが好ましい。
この理由は、シリカ微粒子および活性エネルギー線硬化性樹脂を含むことにより、アンチブロッキング性を付与できるため、巻き取り性の向上が期待できるばかりか、ハードコート層の上層である高屈折率層との密着性についても向上させて、強固に積層させることができるためである。
【００３１】
（１）−１  活性エネルギー線硬化性樹脂
また、ハードコート層の形成に用いられる活性エネルギー線硬化性樹脂とは、電磁波または荷電粒子線の中でエネルギー量子を有するもの、すなわち、紫外線または電子線等を照射することにより、架橋、硬化する重合性化合物を意味し、例えば、光重合性プレポリマーや光重合性モノマーを挙げることができる。
【００３２】
また、上述した光重合性プレポリマーには、ラジカル重合型とカチオン重合型があり、ラジカル重合型の光重合性プレポリマーとしては、ポリエステルアクリレート系、エポキシアクリレート系、ウレタンアクリレート系、ポリオールアクリレート系等が挙げられる。
【００３３】
また、ポリエステルアクリレート系プレポリマーとしては、例えば、多価カルボン酸と多価アルコールとの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得られる化合物が挙げられる。
また、エポキシアクリレート系プレポリマーとしては、例えば、比較的低分子量のビスフェノール型エポキシ樹脂やノボラック型エポキシ樹脂のオキシラン環に、（メタ）アクリル酸でエステル化することにより得られる化合物が挙げられる。
また、ウレタンアクリレート系プレポリマーとしては、例えば、ポリエーテルポリオールやポリエステルポリオールとポリイソシアネートの反応によって得られるポリウレタンオリゴマーを、（メタ）アクリル酸でエステル化することにより得られる化合物が挙げられる。
さらに、ポリオールアクリレート系プレポリマーとしては、ポリエーテルポリオールの水酸基を（メタ）アクリル酸でエステル化することにより得られる化合物が挙げられる。
なお、これらの重合性プレポリマーは１種単独で用いてもよいし、２種以上を組み合わせて用いてもよい。
【００３４】
一方、カチオン重合型の光重合性プレポリマーとしては、通常、エポキシ系樹脂が使用される。
かかるエポキシ樹脂としては、例えば、ビスフェノール樹脂やノボラック樹脂等の多価フェノール類にエピクロルヒドリン等でエポキシ化して得られる化合物、直鎖状オレフィン化合物や環状オレフィン化合物を過酸化物等で酸化して得られる化合物等が挙げられる。
【００３５】
また、光重合性モノマーとしては、例えば、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ネオペンチルグリコールアジペートジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキサイド変性リン酸ジ（メタ）アクリレート、アリル化シクロヘキシルジ（メタ）アクリレート、イソシアヌレートジ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、カプロラクトン変性ジペンタエリスリトールヘキサ（メタ）アクリレート等の多官能アクリレートが挙げられる。
なお、これらの光重合性モノマーは１種単独で用いてもよいし、２種以上を組み合わせて用いてもよい。
【００３６】
（１）−２  光重合開始剤
また、活性エネルギー線硬化性樹脂を活性エネルギー線、特に紫外線によって効率的に硬化できることから、所望により光重合開始剤を併用することも好ましい。
かかる光重合開始剤としては、ラジカル重合型の光重合性プレポリマーや光重合性モノマーに対しては、例えば、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリーブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミン安息香酸エステル等が挙げられる。
【００３７】
また、カチオン重合型の光重合性プレポリマーに対する光重合開始剤としては、例えば、芳香族スルホニウムイオン、芳香族オキソスルホニウムイオン、芳香族ヨードニウムイオン等のオニウムと、テトラフルオロボレート、ヘキサフルオロホスフェート、ヘキサフルオロアンチモネート、ヘキサフルオロアルセネート等の陰イオンからなる化合物等が挙げられる。
なお、これらは１種単独で用いてもよいし、２種以上を組み合わせて用いてもよい。
また、光重合開始剤の配合量としては、上述した活性エネルギー線硬化性樹脂１００重量部に対して、０．２〜１０重量部の範囲内の値とすることが好ましく、１〜５重量部の範囲内の値とすることがより好ましい。
【００３８】
（１）−３  シリカ微粒子
また、シリカ微粒子としては、重合性不飽和基含有有機化合物が結合したシリカ微粒子、あるいは、このような重合性不飽和基含有有機化合物を有さない通常のコロイダルシリカ微粒子を用いることができる。
また、重合性不飽和基含有有機化合物が結合したシリカ微粒子としては、体積平均粒子径（Ｄ５０）が０．００５〜１μｍ程度のシリカ微粒子の表面におけるシラノール基に、該シラノール基と反応し得る官能基を有する重合性不飽和基含有有機化合物を反応させることにより得られるものが挙げられる。
なお、上述した重合性不飽和基としては、例えば、ラジカル重合性のアクリロイル基やメタクリロイル基等が挙げられる。
また、重合性不飽和基含有有機化合物を有さない通常のコロイダルシリカ微粒子としては、体積平均粒子径が０．００５〜１μｍ程度、好ましくは０．０１〜０.２μｍ程度のシリカ微粒子が、アルコール系やセロソルブ系の有機溶剤中にコロイド状態で懸濁してなるコロイダルシリカを好適に用いることができる。
なお、シリカ微粒子の平均粒径は、例えば、ゼータ電位測定法により求めることができるほか、レーザー回折散乱式粒度分布測定装置を用いて求めることもでき、さらに、ＳＥＭ画像を基に求めることもできる。
また、シリカ微粒子の配合量としては、活性エネルギー線硬化性樹脂１００重量部に対して、５〜４００重量部であることが好ましく、２０〜１５０重量部であることがより好ましく、３０〜１００重量部であることがさらに好ましい。
【００３９】
（２）ハードコート層形成用組成物
また、ハードコート層は、ハードコート層形成用組成物を予め調製し、後述の通り塗布・乾燥し、硬化することにより形成されることが好ましい。
当該組成物は、必要に応じ、適当な溶媒中に活性エネルギー線硬化性樹脂、光重合開始剤、シリカ微粒子、および所望により用いられる各種添加成分を、それぞれ所定の割合で加え、溶解または分散させることにより調製することができる。
なお、各種添加成分としては、例えば、酸化防止剤、紫外線吸収剤、（近）赤外線吸収剤、シラン系カップリング剤、光安定剤、レベリング剤、帯電防止剤、消泡剤等が挙げられる。
【００４０】
また、用いる溶媒としては、例えば、ヘキサン、ヘプタン等の脂肪族炭化水素、トルエン、キシレン等の芳香族炭化水素、塩化メチレン、塩化エチレン等のハロゲン化炭化水素、メタノール、エタノール、プロパノール、ブタノール等のアルコール、アセトン、メチルエチルケトン、２−ペンタノン、イソホロン、シクロヘキサノン等のケトン、酢酸エチル、酢酸ブチル等のエステル、エチルセロソルブ等のセロソルブ系溶剤等が挙げられる。
このようにして調製されたハードコート層形成用組成物の濃度、粘度としては、コーティング可能なものであればよく、特に限定されず、状況に応じて適宜選定することができる。
したがって、通常、得られるハードコート層形成用組成物の膜厚を所定の範囲に調節しやすい観点から、固形分濃度０．０５〜１０重量％となるように希釈することが好ましく、０．１〜８重量％となるように希釈することがより好ましい。
【００４１】
（３）膜厚
また、ハードコート層の膜厚を１〜１５μｍの範囲内の値とすることが好ましい。
この理由は、ハードコート層の膜厚が１μｍ未満の値となると、アニール処理による基材フィルムの熱収縮に対する保持機能が不十分になり、カールの発生を抑制できなくなる場合があるためである。一方、ハードコート層の膜厚が１５μｍを超えた値となると、アニール処理によりハードコート層からアウトガスが発生しやすくなる場合があるためである。
したがって、ハードコート層の膜厚を１．５〜１０μｍの範囲内の値とすることがより好ましく、２〜５μｍの範囲内の値とすることがさらに好ましい。
【００４２】
３．光学調整層
（１）高屈折率層
（１）−１  屈折率
高屈折率層の屈折率を１．６以上の値とすることを特徴とする。
この理由は、高屈折率層の屈折率が１．６未満の値となると、低屈折率層との有意な屈折率差が得られなくなり、透明導電層のパターン形状が視認されやすくなる場合があるためである。一方、高屈折率層の屈折率が過度に大きな値になると、高屈折率層の膜が脆くなる場合があるためである。
したがって、高屈折率層の屈折率を１．６１〜２の範囲内の値とすることがより好ましく、１．６３〜１．８の範囲内の値とすることがさらに好ましい。
【００４３】
（１）−２  材料物質
また、高屈折率層が、材料物質としての金属酸化物微粒子および活性エネルギー線硬化性樹脂を含む組成物の硬化物からなることが好ましい。
この理由は、金属酸化物微粒子および活性エネルギー線硬化性樹脂を含むことにより、高屈折率層における屈折率の調整が容易になるためである。
【００４４】
また、金属酸化物の種類は、酸化タンタル、酸化亜鉛、酸化インジウム、酸化ハフニウム、酸化セリウム、酸化錫、酸化ニオブ、インジウム錫酸化物（ＩＴＯ）、アンチモン錫酸化物（ＡＴＯ）等が好ましく挙げられる。
また、透明性を低下させずに高屈折率化を実現する観点から、酸化チタンおよび酸化ジルコニウムから選択される少なくとも１種類であることが特に好ましい。
なお、これらの金属酸化物は、１種単独で使用してもよいし、２種以上を併用してもよい。
また、金属酸化物微粒子の体積平均粒子径（Ｄ５０）は、０．００５μｍ〜１μｍの範囲内の値とすることが好ましい。
なお、金属酸化物微粒子の体積平均粒子径（Ｄ５０）は、例えば、ゼータ電位測定法を用いた測定法により求めることができるほか、レーザー回折散乱式粒度分布測定装置を用いて求めることもでき、さらに、ＳＥＭ画像を基に求めることもできる。
また、高屈折率層に使用される活性エネルギー線硬化性樹脂および光重合開始剤としては、ハードコート層の説明において挙げられたものを適宜使用することができる。
また、金属酸化物微粒子の配合量としては、活性エネルギー線硬化性樹脂１００重量部に対して、２０〜２０００重量部であることが好ましく、８０〜１０００重量部であることがより好ましく、１５０〜４００重量部であることがさらに好ましい。
【００４５】
（１）−３  高屈折率層形成用組成物
また、高屈折率層は、高屈折率層形成用の組成物を予め調製し、後述の通り塗布・乾燥し、硬化することにより形成されることが好ましい。
当該組成物は、必要に応じ、適当な溶媒中に活性エネルギー線硬化性樹脂、光重合開始剤、金属酸化物微粒子、および所望により用いられる各種添加成分を、それぞれ所定の割合で加え、溶解または分散させることにより調製することができる。
なお、各種添加成分、溶媒、高屈折率層形成用の組成物の濃度等については、ハードコート層の説明における内容と同様である。
【００４６】
（１）−４  膜厚
また、高屈折率層の膜厚を２０〜１３０ｎｍとすることが好ましい。
この理由は、高屈折率層の膜厚が２０ｎｍ未満の値となると、高屈折率層の膜が脆くなり、層の形状を維持できなくなる場合があるためである。一方、高屈折率層の膜厚１３０ｎｍを超えた値となると、透明導電層のパターン形状が視認されやすくなる場合があるためである。
したがって、高屈折率層の膜厚を２３〜１２０ｎｍとすることがより好ましく、３０〜１１０ｎｍとすることがさらに好ましい。
【００４７】
（２）低屈折率層
（２）−１  屈折率
低屈折率層の屈折率を１．４５以下の値とすることを特徴とする。
この理由は、低屈折率層の屈折率が１．４５を超えた値となると、高屈折率層との有意な屈折率差が得られなくなり、透明導電層のパターン形状が視認されやすくなる場合があるためである。一方、低屈折率層の屈折率が過度に小さな値となると、低屈折率層の膜が脆くなる場合があるためである。
したがって、低屈折率層の屈折率を１．３〜１．４４の範囲内の値とすることがより好ましく、１．３５〜１．４３の範囲内の値とすることがさらに好ましい。
【００４８】
（２）−２  材料物質
また、本発明における低屈折率層は、材料物質として下記（Ａ）〜（Ｂ）成分を含む低屈折率層形成用組成物を光硬化してなることを特徴とする。
（Ａ）撥水性樹脂を含有する活性エネルギー線硬化性樹脂    １００重量部
（Ｂ）シリカ微粒子                                  ２〜１２０重量部
この理由は、低屈折率層を形成する際に用いる低屈折率層形成用組成物が、撥水性樹脂を含有する活性エネルギー線硬化性樹脂に対し、シリカ微粒子を比較的少ない範囲で含むことにより、過酷なアルカリ処理を含むエッチング処理を行った場合であっても、低屈折率層におけるシリカ微粒子が溶けたり、脱落したりすることを効果的に抑制することができるためである。
より具体的には、図１（ａ）に示すように、低屈折率層２ａにおけるシリカ微粒子の配合量が少ない場合、樹脂からなるマトリックス部分の存在割合が多くなるため、過酷なアルカリ処理を行った場合であっても、シリカ微粒子がマトリックス部分に効果的に保護され、溶けたり、脱落したりすることを効果的に抑制することができる。
一方、図１（ｂ）に示すように、低屈折率層２ａ´におけるシリカ微粒子の配合量が多い場合、樹脂からなるマトリックス部分の存在割合が少なくなるため、過酷なアルカリ処理を行った場合には、シリカ微粒子がマトリックス部分によって十分に保護されず、溶けたり、脱落したりしやすくなる。
【００４９】
また、シリカ微粒子の配合量を比較的少ない範囲としたことにより増加することになる低屈折率層の屈折率を、屈折率が比較的低い撥水性樹脂により、所定の範囲まで低下させ、低屈折率層に要求される所定の屈折率を得ることができる。
その結果、屈折率調整層上に形成される透明導電層のパターン形状を安定的に不可視化することができる。
また、撥水性樹脂を含むことにより低下することになる低屈折率層の表面自由エネルギーを、シリカ微粒子により形成される微細な表面凹凸により、所定の範囲まで増加させ、屈折率層に要求される透明導電層等に対する所定の密着性を得ることができる。
以下、成分ごとに説明する。
【００５０】
（ｉ）（Ａ）成分：撥水性樹脂を含有する活性エネルギー線硬化性樹脂
（Ａ）成分は、撥水性樹脂を含有する活性エネルギー線硬化性樹脂である。
かかる（Ａ）成分を構成する活性エネルギー線硬化性樹脂としては、ハードコート層の説明において挙げられた光重合性プレポリマーや光重合性モノマーを適宜使用することができる。
【００５１】
また、（Ａ）成分を構成する撥水性樹脂としては、撥水性を有する樹脂であれば特に制限されるものではなく、従来公知の撥水性樹脂を用いることができる。
より具体的には、撥水性樹脂単体で形成した樹脂膜における表面自由エネルギーが１０〜３０ｍＮ／ｍの範囲内の値であれば、本発明における撥水性樹脂として好適に使用することができる。
【００５２】
また、撥水性樹脂の具体例としては、例えば、シリコーン樹脂や、例えば、ポリフッ化ビニリデン、フッ素系アクリル樹脂およびポリフルオロエチレン等のフッ素樹脂を挙げることができる。
また、中でも、フッ素樹脂を用いることが好ましく、特に反応性フッ素アクリル樹脂が好ましい。
この理由は、フッ素樹脂であれば、低屈折率層におけるシリカ微粒子をより効果的に保護することができることから、さらに効果的に耐エッチング性を向上させることができるためである。
【００５３】
また、撥水性樹脂の含有量を、（Ａ）成分全体を１００重量％とした場合に、５０〜９０重量％の範囲内の値とすることが好ましい。
この理由は、撥水性樹脂の含有量が５０重量％未満の値となると、低屈折率層におけるシリカ微粒子を効果的に保護することが困難になり、ひいては耐エッチング性を向上させることが困難になる場合があるためである。また、低屈折率層の屈折率を十分に低い値とすることが困難になる場合があるためである。一方、撥水性樹脂の含有量が９０重量％を超えた値となると、低屈折率層の表面自由エネルギーが過度に低い値になってしまい、屈折率層に要求される透明導電層等に対する所定の密着性を得ることが困難になる場合があるためである。
したがって、撥水性樹脂の含有量を、（Ａ）成分全体を１００重量％とした場合に、６０〜８５重量％の範囲内の値とすることがより好ましく、７０〜８０重量％の範囲内の値とすることがさらに好ましい。
【００５４】
（ｉｉ）（Ｂ）成分：シリカ微粒子
（Ｂ）成分は、シリカ微粒子である。
かかるシリカ微粒子の種類としては、特に制限されるものではないが、中空シリカ微粒子を用いることが好ましい。
この理由は、中空シリカ微粒子であれば、内部の中空部分に空気を含むことから、シリカ微粒子全体としての屈折率がさらに低下することになり、少ない配合量であってもより効率的に低屈折率層の屈折率を所定の屈折率に調整することができるためである。
なお、「中空シリカ微粒子」とは、粒子の内部に空洞を有するシリカ微粒子を意味する。
【００５５】
また、シリカ微粒子が反応性シリカ微粒子であることが好ましい。
この理由は、反応性シリカ微粒子であれば、低屈折率層に対してシリカ微粒子を強固に固定することができることから、より効果的に耐エッチング性を向上させることができるためである。
なお、「反応性シリカ微粒子」とは、重合性不飽和基含有有機化合物が結合したシリカ微粒子であり、シリカ微粒子の表面におけるシラノール基に、該シラノール基と反応し得る官能基を有する重合性不飽和基含有有機化合物を反応させることによって得ることができる。
また、上述した重合性不飽和基としては、例えば、ラジカル重合性のアクリロイル基やメタクリロイル基等が挙げられる。
【００５６】
また、シリカ微粒子の体積平均粒子径（Ｄ５０）を２０〜７０ｎｍの範囲内の値とすることが好ましい。
この理由は、シリカ微粒子の体積平均粒子径（Ｄ５０）をかかる範囲内の値とすることにより、低屈折率層における透明性を低下させることなく、所定の屈折率を得ることができるためである。
すなわち、シリカ微粒子の体積平均粒子径（Ｄ５０）が２０ｎｍ未満の値となると、特に中空シリカ微粒子の場合、その構造上、粒子内部の空洞部を十分に確保することが困難になり、低屈折率層の屈折率を低下させる効果が不十分になる場合があるためである。一方、シリカ微粒子の体積平均粒子径（Ｄ５０）が７０ｎｍを超えた値となると、光の散乱が生じやすくなって、低屈折率層における透明性が低下しやすくなる場合があるためである。
したがって、シリカ微粒子の体積平均粒子径（Ｄ５０）を３０〜６０ｎｍの範囲内の値とすることがより好ましく、４０〜５０ｎｍの範囲内の値とすることがさらに好ましい。
なお、シリカ微粒子の体積平均粒子径（Ｄ５０）は、例えば、ゼータ電位測定法により求めることができるほか、レーザー回折散乱式粒度分布測定装置を用いて求めることもでき、さらに、ＳＥＭ画像を基に求めることもできる。
【００５７】
また、シリカ微粒子の配合量を、（Ａ）成分としての撥水性樹脂を含有する活性エネルギー線硬化性樹脂１００重量部に対して、２〜１２０重量部の範囲内の値とすることを特徴とする。
この理由は、シリカ微粒子の配合量が２重量部未満の値となると、低屈折率層の屈折率を十分に低下させることが困難になったり、低屈折率層の表面に十分な表面凹凸を形成することが困難になり、透明導電層等に対する所定の密着性を得ることが困難になったりする場合があるためである。一方、シリカ微粒子の配合量が１２０重量部を超えた値となると、過酷なアルカリ処理を含むエッチング処理を行った場合に、低屈折率層におけるシリカ微粒子が溶けたり、脱落したりしやすくなる場合があるためである。
したがって、シリカ微粒子の配合量を、（Ａ）成分としての撥水性樹脂を含有する活性エネルギー線硬化性樹脂１００重量部に対して、３０〜１１０重量部の範囲内の値とすることがより好ましく、５０〜１００重量部の範囲内の値とすることがさらに好ましい。
【００５８】
次いで、図２を用いて、シリカ微粒子の配合量と、低屈折率層における耐エッチング性および表面自由エネルギーとの関係を説明する。
すなわち、図２には、横軸にシリカ微粒子の配合量（重量部）を採り、左縦軸に低屈折率層における耐エッチング性（相対値）を採った特性曲線ＡおよびＡ´、並びに、右縦軸に低屈折率層における表面自由エネルギー（ｍＮ／ｍ）を採った特性曲線Ｂを示す。
また、特性曲線ＡおよびＢは、（Ａ）成分として撥水性樹脂を含有する活性エネルギー線硬化性樹脂を用いた場合の特性曲線であり、特性曲線Ａ´は（Ａ）成分として撥水性樹脂を含有しない活性エネルギー線硬化性樹脂を用いた場合の特性曲線である。
なお、低屈折率層における耐エッチング性および表面自由エネルギーの具体的な測定方法については、実施例において記載する。
【００５９】
また、耐エッチング性の相対値は、実施例に記載するようにして測定した透明導電層形成用積層体におけるアルカリ処理前後での反射率変化量（％）を、下記基準に沿って相対値化した値である。
４：反射率変化量が０．５％以下の値である
１：反射率変化量が０．５％を超えた値である
【００６０】
まず、特性曲線Ａから理解されるように、耐エッチング性の値は、シリカ微粒子の配合量が増加するのに伴って、急激に低下する傾向がある。
より具体的には、シリカ微粒子の配合量が１２０重量部以下の範囲では、安定的に優れた耐エッチング性を維持できるものの、シリカ微粒子の配合量が１２０重量部を超えると、急激に耐エッチング性が低下してしまうことが理解される。
一方、特性曲線Ａ´から理解されるように、マトリックスを形成する（Ａ）成分が撥水性樹脂を含有していない場合、シリカ微粒子の配合量が２０重量部の時点で、既に耐エッチング性が低下してしまうことが理解される。
【００６１】
また、特性曲線Ｂから理解されるように、表面自由エネルギーの値は、シリカ微粒子の配合量が増加するのにともなって緩やかに増加する傾向がある。
したがって、特性曲線Ａ、Ａ´およびＢからは、所定の耐エッチング性を得るためには、マトリックスを形成する（Ａ）成分として撥水性樹脂を含有する紫外線硬化性樹脂を用い、かつ、シリカ微粒子の配合量を１２０重量部以下の値とすべきことが理解される。
また、低屈折率層に要求される透明導電層等に対する所定の密着性を得るための表面自由エネルギー（例えば、３７ｍＮ／ｍ以上）を得るためには、シリカ微粒子の配合量を２重量部以上の値とすべきことが理解される。
【００６２】
（２）−３  低屈折率層形成用組成物
また、低屈折率層は、低屈折率層形成用組成物を予め調製し、後述の通り塗布・乾燥し、硬化させることにより形成される。
当該組成物は、必要に応じ、適当な溶媒中に上述した（Ａ）成分としての撥水性樹脂を含有する活性エネルギー線硬化性樹脂、および（Ｂ）成分としてのシリカ微粒子、並びに、光重合開始剤その他の各種添加成分をそれぞれ所定の割合で加え、溶解または分散させることにより調製することができる。
なお、各種添加成分、溶媒、低屈折率層形成用組成物の濃度、粘度等については、ハードコート層の説明における内容と同様である。
【００６３】
（２）−４  膜厚
また、低屈折率層の膜厚を２０〜１５０ｎｍの範囲内の値とすることが好ましい。
この理由は、低屈折率層の膜厚をかかる範囲内の値とすることにより、透明導電層のパターン形状をより安定的に不可視化することができると同時に、十分な耐エッチング性を得ることができるためである。
すなわち、低屈折率層の膜厚が２０ｎｍ未満の値となると、低屈折率層の膜が脆くなり、耐エッチング性が不十分になる場合があるためである。一方、低屈折率層の膜厚が１５０ｎｍを超えた値となると、透明導電層のパターン形状が視認されやすくなる場合があるためである。
したがって、低屈折率層の膜厚を２５〜１２０ｎｍの範囲内の値とすることがより好ましく、３０〜１００ｎｍの範囲内の値とすることがさらに好ましい。
【００６４】
（２）−５  表面自由エネルギー
また、低屈折率層におけるＪＩＳ  Ｋ  ６７６８に準拠して２３℃の条件下で測定される表面自由エネルギーを３７ｍＮ／ｍ以上の値とすることが好ましい。
この理由は、低屈折率層における表面自由エネルギーをかかる範囲内の値とすることにより、耐エッチング性を向上させつつも、低屈折率層に要求される透明導電層等に対する所定の密着性をより効果的に得ることができるためである。
すなわち、かかる表面自由エネルギーが３７ｍＮ／ｍ未満の値となると、透明導電層等に対する所定の密着性を得ることが困難になる場合があるためである。一方、かかる表面自由エネルギーが過度に大きな値となると、表面保護のために透明導電層形成用積層体に積層される保護フィルムとの密着性が過度に強くなって、保護フィルムの剥離工程において作業効率の低下を招く場合があるためである。
したがって、低屈折率層におけるＪＩＳ  Ｋ  ６７６８に準拠して測定される表面自由エネルギーを４０〜６５ｍＮ／ｍの範囲内の値とすることがより好ましく、４５〜６０ｍＮ／ｍの範囲内の値とすることがさらに好ましい。
【００６５】
４．透明導電層形成用積層体の製造方法
本発明の透明導電層形成用積層体は、例えば、下記工程（ａ）〜（ｂ）を含む製造方法により得ることができる。
（ａ）基材フィルムの両面にハードコート層を形成する工程
（ｂ）一方のハードコート層上に、光学調整層を形成する工程
以下、これまでの内容と重複する部分は省略し、異なる部分のみを詳述する。
なお、参考発明の透明導電層形成用積層体は、ハードコート層を必須の構成要件としていないが、以下の説明においては、ハードコート層を形成した場合を例に挙げて説明する。
【００６６】
（１）工程（ａ）：ハードコート層を形成する工程
基材フィルムの両面に、上述したハードコート層形成用組成物を、従来公知の方法にて塗布し塗膜を形成した後、乾燥し、これに活性エネルギー線を照射して塗膜を硬化させることにより、ハードコート層が形成される。
また、ハードコート層形成用組成物の塗布方法としては、例えば、バーコート法、ナイフコート法、ロールコート法、ブレードコート法、ダイコート法、グラビアコート法等が挙げられる。
【００６７】
また、乾燥条件としては、６０〜１５０℃で１０秒〜１０分程度行うことが好ましい。
さらに、活性エネルギー線としては、例えば、紫外線や電子線等が挙げられる。
また、紫外線の光源としては、高圧水銀ランプ、無電極ランプ、メタルハライドランプ、キセノンランプ等が挙げられ、その照射量は、通常、１００〜５００ｍＪ／ｃｍ2とすることが好ましい。
一方、電子線の光源としては、電子線加速器等が挙げられ、その照射量は、通常、１５０〜３５０ｋＶとすることが好ましい。
【００６８】
（２）工程（ｂ）：光学調整層を形成する工程
次いで、形成されたハードコート層上に（参考発明として、ハードコート層を形成しない場合は、基材フィルム上に直接）、高屈折率層を形成する。
すなわち、高屈折率層は、基材フィルム上にハードコート層を形成するのと同様にして、上述した高屈折率層形成用組成物を塗布・乾燥するとともに、活性エネルギー線を照射して硬化させることにより形成することができる。
次いで、形成された高屈折率層上に、さらに低屈折率層を形成する。
すなわち、低屈折率層は、基材フィルム上にハードコート層を形成するのと同様にして、上述した低屈折率層形成用組成物を塗布・乾燥するとともに、活性エネルギー線を照射して硬化させることにより形成することができる。
【００６９】
［第２の実施形態］
本発明の第２の実施形態は、図３に示すように、基材フィルム４の少なくとも一方の表面に光学調整層２と、透明導電層１と、を順に積層してなる透明導電性フィルム１００であって、光学調整層２が、基材フィルム４の側から、屈折率が１．６以上の値である高屈折率層２ｂと、屈折率が１．４５以下の値である低屈折率層２ａと、を順に積層してなるとともに、低屈折率層２ａが、下記（Ａ）〜（Ｂ）成分を含む低屈折率層形成用組成物を光硬化してなることを特徴とする透明導電性フィルム１００である。
（Ａ）撥水性樹脂を含有する活性エネルギー線硬化性樹脂    １００重量部
（Ｂ）シリカ微粒子                                  ２〜１２０重量部
以下、本発明の第２の実施形態を、これまでの内容と重複する部分は省略し、異なる部分のみを詳述する。
【００７０】
１．透明導電層
（１）材料物質
本発明の透明導電性フィルムにおいて、透明導電層の材料物質としては、透明性と導電性とを併せ持つものであれば特に制限されるものではないが、例えば、酸化インジウム、酸化亜鉛、酸化錫、インジウム錫酸化物（ＩＴＯ）、錫アンチモン酸化物、亜鉛アルミニウム酸化物、インジウム亜鉛酸化物等が挙げられる。
また、特に、材料物質としてＩＴＯを用いることが好ましい。
この理由は、ＩＴＯであれば、適当な造膜条件を採用することで、透明性および導電性に優れた透明導電層を形成することができるためである。
【００７１】
（２）パターン形状
また、透明導電層が、エッチングによりライン状若しくは格子状のようなパターン形状に形成されてなることが好ましい。
また、上述したパターン形状は、透明導電層の存在する部分の線幅と、透明導電層が存在しない部分の線幅とが、略等しいことが好ましい。
さらに、当該線幅は、通常、０．１〜１０ｍｍであり、好ましくは、０．２〜５ｍｍであり、特に好ましくは０．５〜２ｍｍである。
なお、上述したライン状若しくは格子状における線幅は一定である場合に限られず、例えば、静電容量式のタッチパネルに要求される形状に連なるもの等を自由に選択することができる。
具体的には、ひし形部分と線部が繰り返し連なったパターン形状等が挙げられ、このようなパターン形状も「ライン状」の範疇に含まれる。
【００７２】
（３）膜厚
また、透明導電層の厚さは、５〜５００ｎｍであることが好ましい。
この理由は、透明導電層の厚さが５ｎｍ未満の値となると、透明導電層が脆くなるばかりか、十分な導電性が得られなくなる場合があるためである。一方、透明導電層の厚さが５００ｎｍを超えた値となると、透明導電層に起因した色味が強くなり、パターン形状が認識されやすくなる場合があるためである。
したがって、透明導電層の厚さは、１５〜２５０ｎｍであることがより好ましく、２０〜１００ｎｍであることがさらに好ましい。
【００７３】
２．透明導電性フィルムの製造方法
上述した透明導電層形成用積層体の製造方法における工程（ｂ）で得られた光学調整層に対し、真空蒸着法、スパッタリング法、ＣＶＤ法、イオンプレーティング法、スプレー法、ゾル−ゲル法等の公知の方法により、透明導電層を形成することにより、透明導電性フィルムを得ることができる。
また、スパッタリング法としては、化合物を用いた通常のスパッタリング法、あるいは金属ターゲットを用いた反応性スパッタリング法等が挙げられる。
この際、反応性ガスとして酸素、窒素、水蒸気等を導入したり、オゾン添加やイオンアシスト等を併用したりすることも好ましい。
また、透明導電層は、上述したようにして製膜した後、フォトリソグラフィー法により所定のパターンのレジストマスクを形成した後、公知の方法によりエッチング処理を施すことで、ライン状のパターン等を形成することができる。
なお、エッチング液としては、塩酸、硫酸、硝酸、リン酸等の酸の水溶液等が好ましく挙げられる。
また、エッチング処理の最終工程である残留したフォトレジストを除去するためのアルカリ処理に用いられる液としては、エッチング処理の迅速化の観点から、液温１０〜５０℃、濃度１〜１０重量％、ｐＨ１３．４〜１４．４の強塩基水溶液を用いることが好ましい。
また、好適な強塩基としては、水酸化リチウム、水酸化ナトリウム、水酸化カリウム、水酸化ルビジウム、水酸化セシウム、水酸化テトラメチルアンモニウム、水酸化テトラエチルアンモニウム、水酸化カルシウム、水酸化ストロンチウム、水酸化バリウム、水酸化ユウロピウム（ＩＩ）、水酸化タリウム（Ｉ）、グアニジン等が挙げられる。
【００７４】
また、透明導電層の結晶性を高めて、抵抗率を低下させるために、アニール工程を設けて所定のアニール処理を行うことが好ましい。
すなわち、得られた透明導電性フィルムを１３０〜１８０℃の温度条件下に０．５〜２時間曝すことが好ましい。
【実施例】
【００７５】
以下、実施例を参照して、本発明の透明導電層形成用積層体等をさらに詳細に説明する。
【００７６】
［実施例１］
１．ハードコート層形成用組成物の調製
容器内に、アモルファスシリカ含有紫外線硬化性樹脂（昭和電工（株）製、ビニロール  ＦＣ−１０００）を６０重量部（希釈溶剤を除いた純分を表す。以下同じ。）と、アモルファスシリカ分散液のシリカを４５重量部と、架橋アクリル系共重合樹脂（積水化成品工業（株）製、テクポリマー  ＸＸ−２７ＬＡ）を０．０３重量部と、シリコーン系レベリング剤（ビックケミー・ジャパン（株）製、ＢＫＹ−３５５０）を０．０３重量部と、を収容した後、溶剤を加えて均一に混合し、固形分濃度２２重量％のハードコート層形成用組成物を調製した。
【００７７】
２．高屈折率層形成用組成物の調製
容器内に、紫外線硬化性樹脂（大日精化工業（株）製、セイカビーム  ＥＸＦ−０１Ｌ（ＮＳ））を１００重量部と、酸化ジルコニウム分散液（ＣＩＫナノテック（株）製、ＺＲＭＩＢＫ１５ＷＴ％−Ｆ８５）を２００重量部と、アクリル系レベリング剤（ビックケミー・ジャパン（株）製、ＢＹＫ−３５５）を０．０５重量部と、光重合開始剤（ＢＡＳＦジャパン（株）製、イルガキュア  ９０７）を３重量部と、を収容した後、溶剤を加えて均一に混合し、固形分濃度１重量％の高屈折率層形成用組成物を調製した。
【００７８】
３．低屈折率層形成用組成物の調製
容器内に、（Ａ）成分としての撥水性樹脂を含有する活性エネルギー線硬化性樹脂と、（Ｂ）成分としてのシリカ微粒子と、（Ｃ）成分としてのレベリング剤と、（Ｄ）成分としての光重合開始剤と、を下記組成にて収容した後、溶剤を加えて均一に混合し、固形分濃度１重量％の低屈折率層形成用組成物を調製した。
なお、下記組成および表１に示す組成における配合量は、希釈溶剤を除いた純分を表す。
（Ａ）成分：フッ素樹脂を含有する紫外線硬化性アクリル樹脂  １００重量部
（フッ素樹脂の種類：反応性フッ素アクリル樹脂、フッ素樹脂の含有量：８０重量％、フッ素樹脂単体の硬化樹脂塗膜の表面自由エネルギー：２５ｍＮ／ｍ）
（Ｂ）成分：反応性中空シリカ微粒子                      １００重量部
（体積平均粒子径（Ｄ５０）４５ｎｍ）
（Ｃ）成分：シリコーン系レベリング剤                    ０．０３重量部
（ビックケミー・ジャパン（株）製、ＢＹＫ−３５５０）
（Ｄ）成分：光重合開始剤                                  １０重量部
（ＢＡＳＦジャパン（株）製、イルガキュア  １８４）
なお、上述した（Ｂ）成分の体積平均粒子径（Ｄ５０）は、レーザー回折散乱式粒度分布測定装置にて測定した。
また、以下において、上述した（Ｄ）成分としての光重合開始剤を「イルガキュア  １８４」と称する場合がある。
【００７９】
４．ハードコート層の形成
基材フィルムとして、膜厚１２５μｍの易接着層付きポリエステルフィルム（帝人デュポン（株）製、ＰＥＴ１２５ＫＥＬ８６Ｗ）を用意した。
次いで、用意した基材フィルムの表面に、ハードコート層形成用組成物をワイヤーバー＃８にて塗工した。
次いで、７０℃で１分間乾燥させた後、窒素雰囲気下において紫外線照射装置（ジーエスユアサコーポレーション（株）製）を用いて下記条件にて紫外線を照射し、基材フィルムの表面に膜厚２μｍのハードコート層を形成した。
また、基材フィルムの反対側の面にも、同様にしてハードコート層を形成した。
光源：高圧水銀灯
照度：１５０ｍＷ／ｃｍ2
光量：１５０ｍＪ／ｃｍ2
【００８０】
５．高屈折率層の形成
次いで、形成した一方のハードコート層上に、高屈折率形成用組成物をワイヤーバー＃４にて塗工した。
次いで、５０℃で１分間乾燥させた後、窒素雰囲気下において紫外線照射装置（ジーエスユアサコーポレーション（株）製）を用いてハードコート層と同じ照射条件にて紫外線を照射し、ハードコート層上に膜厚３５ｎｍ、屈折率ｎD＝１．６５の高屈折率層を形成した。
【００８１】
６．低屈折率層の形成
次いで、形成した高屈折率層上に、低屈折率層形成用の組成物をワイヤーバー＃４にて塗工した。
次いで、５０℃で１分間乾燥させた後、窒素雰囲気下において紫外線照射装置（ジーエスユアサコーポレーション（株）製）を用いてハードコート層と同じ照射条件にて紫外線を照射し、高屈折率層上に膜厚５０ｎｍ、屈折率ｎD＝１．３７の低屈折率層を形成し、図１（ａ）に示すような透明導電層形成用積層体を得た。
【００８２】
７．評価
（１）耐エッチング性の評価
得られた透明導電層形成用積層体における耐エッチング性を評価した。
すなわち、得られた透明導電層形成用積層体の反射率（％）（低屈折率層側）を、紫外可視近赤外（ＵＶ−ｖｉｓ−ＮＩＲ）分光光度計（島津製作所（株）製、ＵＶ−３６００）を用いて、反射角度：８°、サンプリングピッチ：１ｎｍ、測定モード：シングルの条件にて測定した。
次いで、透明導電層形成用積層体を、４０℃に加温した５重量％の水酸化ナトリウム水溶液に５分間浸漬させてアルカリ処理した後、上述した条件と同条件にて反射率（％）を測定した。
次いで、アルカリ処理前の反射率（％）からアルカリ処理後の反射率（％）を引いて反射率変化量（％）を算出し、下記基準に沿って評価した。得られた結果を表１に示す。
なお、反射率変化量（％）により耐エッチング性を評価できる理由は、エッチング処理により低屈折率層の膜厚または屈折率もしくは両方が変化すると、低屈折率層の反射率が変化するためである。
○：反射率変化量が０．５％以下の値である
×：反射率変化量が０．５％を超えた値である
【００８３】
（２）パターン視認性の評価
得られた透明導電層形成用積層体の低屈折率層の表面に対し、パターン化された透明導電層を形成し、その視認性を評価した。
すなわち、得られた透明導電層形成用積層体を縦９０ｍｍ×横９０ｍｍにカットした後、ＩＴＯターゲット（酸化錫１０重量％、酸化インジウム９０重量％）を用いてスパッタリングを行い、低屈折率層上の中央部に縦６０ｍｍ×横６０ｍｍの正方形状、膜厚３０ｎｍの透明導電層を形成した。
次いで、得られた透明導電層の表面上に格子状にパターン化されたフォトレジスト膜を形成した。
次いで、室温下にて、１０重量％の塩酸に１分間浸漬することによりエッチング処理を行い、透明導電層を格子状にパターン化した。
次いで、４０℃に加温した５重量％の水酸化ナトリウム水溶液に５分間浸漬させてアルカリ処理を行い、透明導電層上のフォトレジスト膜を除去し、パターン化された透明導電層を有する透明導電性フィルムを得た。
当該透明導電性フィルムは、線幅２ｍｍのＩＴＯからなる線部により１辺が２ｍｍの正方形の空隙が格子状に区画化されたパターン形状を有する３０ｎｍの透明導電層を有するものであった。
次いで、得られた透明導電性フィルムを、白色蛍光灯から１ｍの位置に設置し、透明導電性フィルムに白色蛍光灯を映りこませた状態で、白色蛍光灯が設置されているのと同じ側における透明導電性フィルムから３０ｃｍの位置より、目視にて透明導電層のパターン形状を観察し、下記基準に沿って評価した。得られた結果を表１に示す。
◎：透明導電層のパターン形状が視認されない
○：透明導電層のパターン形状がわずかに視認される
×：透明導電層のパターン形状が視認される
【００８４】
（３）表面自由エネルギーの評価
得られた透明導電層形成用積層体におけるＪＩＳ  Ｋ  ６７６８に準拠して２３℃の条件下で測定される表面自由エネルギー（ｍＮ／ｍ）の評価をした。
すなわち、得られた透明導電層形成用積層体に最表層である低屈折率層の上面に、綿棒を用いて所定表面張力のぬれ張力試験液を、幅１０ｍｍ、長さ６０ｍｍになるように塗布した。
そして、ぬれ張力試験液の塗膜がそのまま２秒間途切れなければ、その表面自由エネルギーにおいて合格と判断し、順次、より表面張力の高いぬれ張力試験液を用いて同じ作業を続け、ぬれ張力試験液の塗膜が２秒以内に途切れるまで繰り返し、合格した最も高い表面自由エネルギーを、測定結果とした。得られた結果を表１に示す。
なお、熱力学上、ぬれ張力と表面自由エネルギーは同義であることから、本発明においてはぬれ張力を表面自由エネルギーと記載する。
【００８５】
［実施例２］
実施例２では、低屈折率層形成用組成物を調製する際に、反応性中空シリカ微粒子（体積平均粒子径（Ｄ５０）４５ｎｍ）の配合量を６０重量部としたほかは、実施例１と同様に透明導電層形成用積層体を製造し、評価した。得られた結果を表１に示す。
【００８６】
［実施例３］
実施例３では、低屈折率層形成用組成物を調製する際に、反応性中空シリカ微粒子（体積平均粒子径（Ｄ５０）４５ｎｍ）の配合量を４０重量部としたほかは、実施例１と同様に透明導電層形成用積層体を製造し、評価した。得られた結果を表１に示す。
【００８７】
［実施例４］
実施例４では、低屈折率層形成用組成物を調製する際に、反応性中空シリカ微粒子（体積平均粒子径（Ｄ５０）４５ｎｍ）の配合量を２０重量部としたほかは、実施例１と同様に透明導電層形成用積層体を製造し、評価した。得られた結果を表１に示す。
【００８８】
［比較例１］
比較例１では、低屈折率層形成用組成物を調製する際に、下記組成としたほかは、実施例１と同様に透明導電層形成用積層体を製造し、評価した。得られた結果を表１に示す。
なお、下記組成および表１に示す組成における配合量は、希釈溶剤を除いた純分を表す。
（Ａ）成分：紫外線硬化性アクリル樹脂                    １００重量部
（Ｃ）成分：アクリル系レベリング剤                    ０．０５重量部
（ビックケミー・ジャパン（株）製、ＢＹＫ−３５５）
（Ｄ）成分：光重合開始剤                                    ５重量部
（ＢＡＳＦジャパン（株）製、イルガキュア  １８４）
【００８９】
［比較例２］
比較例２では、低屈折率層形成用組成物を調製する際に、さらに反応性中空シリカ微粒子（体積平均粒子径（Ｄ５０）４５ｎｍ）を添加し、反応性中空シリカ微粒子の配合量を２０重量部としたほかは、比較例１と同様に透明導電層形成用積層体を製造し、評価した。得られた結果を表１に示す。
【００９０】
［比較例３］
比較例３では、低屈折率層形成用組成物を調製する際に、さらに反応性中空シリカ微粒子（体積平均粒子径（Ｄ５０）４５ｎｍ）を添加し、反応性中空シリカ微粒子の配合量を１００重量部としたほかは、比較例１と同様に透明導電層形成用積層体を製造し、評価した。得られた結果を表１に示す。
【００９１】
［比較例４］
比較例４では、低屈折率層形成用組成物を調製する際に、反応性中空シリカ微粒子（体積平均粒子径（Ｄ５０）４５ｎｍ）の配合量を１３０重量部としたほかは、実施例１と同様に透明導電層形成用積層体を製造し、評価した。得られた結果を表１に示す。
【００９２】
［比較例５］
比較例５では、低屈折率層形成用組成物を調製する際に、反応性中空シリカ微粒子（体積平均粒子径（Ｄ５０）４５ｎｍ）の配合量を２３０重量部としたほかは、実施例１と同様に透明導電層形成用積層体を製造し、評価した。得られた結果を表１に示す。
【００９３】
【表１】
0006587405.tif 000004
【産業上の利用可能性】
【００９４】
以上、詳述したように、本発明によれば、透明導電層形成用積層体の最表面層である低屈折率層を形成する際に、撥水性樹脂を含有する活性エネルギー線硬化性樹脂に対し、シリカ微粒子を所定の範囲で配合してなる低屈折率層形成用組成物を用いることにより、低屈折率層における耐エッチング性に優れた透明導電層形成用積層体を得ることができるようになった。
その結果、透明導電層のパターン形状を安定的に不可視化することができ、かつ、透明導電層等との間の密着性に優れた透明導電層形成用積層体を得ることができるようになった。
したがって、本発明の透明導電層形成用積層体およびそれを用いた透明導電性フィルムは、タッチパネルの高品質化に著しく寄与することが期待される。
【符号の説明】
【００９５】
１：透明導電層、２：光学調整層、２ａ：低屈折率層、２ｂ：高屈折率層、３：ハードコート層、４：基材フィルム、１０：透明導電層形成用積層体、１００：透明導電性フィルム
【図１】
0006587405.tif 000005
【図２】
0006587405.tif 000006
【図３】
0006587405.tif 000007